(57)【要約】【解決手段】本発明のカラーフィルター保護膜用一液型熱硬化性組成物は、（ｉ）下記式（１ａ）で表される構造単位（１ａ）、下記式（１ｂ）で表される構造単位（１ｂ）および、下記式（２）で表される構造単位（２）から選択される１種以上の構造単位と、下記式（３）で表される構造単位（３）とを有する硬化性共重合体、および、（ii）有機溶剤を含むことを特徴とする。2007079527.tif 000022【効果】本発明のカラーフィルター保護膜用の一液型熱硬化性組成物は、従来の熱硬化性カラーフィルター用組成物に比べ、長期間保存が可能であり、これを用いて製造されたカラーフィルター用保護膜の平坦性、密着性、透過度、膜強度、耐熱性、ＵＶ安定性にも優れている。【選択図】  なし【特許請求の範囲】
【請求項１】
（ｉ）下記式（１ａ）で表される構造単位（１ａ）、下記式（１ｂ）で表される構造単位（１ｂ）および、下記式（２）で表される構造単位（２）から選択される１種以上の構造単位と、
下記式（３）で表される構造単位（３）とを有する硬化性共重合体、および
（ii）有機溶剤
を含むことを特徴とするカラーフィルター保護膜用一液型熱硬化性組成物。
【化１】
2007079527.tif 000016
【化２】
2007079527.tif 000017
式（１ａ）あるいは（１ｂ）中、Ｒ1は、それぞれ水素原子またはアルキル基を示し、ｌ
及びｌ'は、２０ｍｏｌ％〜８５ｍｏｌ％を示し、ｐは、１〜９の整数を示す。)
【化３】
2007079527.tif 000018
(式（２）中、Ｒ2は、それぞれ水素原子またはアルキル基を示し、ｍは、２０ｍｏｌ％〜８５ｍｏｌ％を示す。)
【化４】
2007079527.tif 000019
(式（３）中、Ｒ3は、それぞれ水素原子またはアルキル基を示し、ｎは、５ｍｏｌ％〜４５ｍｏｌ％を示す。)
【請求項２】
前記硬化性共重合体が、下記式（４）で表される構造単位（４）をさらに含むことを特徴とする請求項１に記載のカラーフィルター保護膜用一液型熱硬化性組成物。
【化５】
2007079527.tif 000020
(前記式中、Ｒ4は、それぞれ水素原子またはアルキル基を示し、ｓは、１０ｍｏｌ％〜３０ｍｏｌ％を示し、Ｒ5は、下記式（Ｖ）、（VI）、（VII）、（VIII）および（IX）示される化合物の中から選択された１種である)；
【化６】
2007079527.tif 000021
(式中、ｔは、４〜１２の整数を示し、Ｒ6は、水素原子またはアルキル基を示す。)
【請求項３】
前記硬化性共重合体の全構造単位中において、ｌ＋ｍが、２０ｍｏｌ％〜８５ｍｏｌ％の範囲であることを特徴とする請求項１または請求項２に記載のカラーフィルター保護膜用一液型熱硬化性組成物。
【請求項４】
前記硬化性共重合体の重量平均分子量が、３,０００〜１,０００,０００の範囲である
ことを特徴とする請求項１または２に記載のカラーフィルター保護膜用一液型熱硬化性組成物。
【請求項５】
前記硬化性共重合体が、メチル(メタ)アクリレート、エチル(メタ)アクリレート、プロピル(メタ)アクリレート、イソプロピル(メタ)アクリレート、ブチル(メタ)アクリレート、ベンジル(メタ)アクリレート、ヒドロキシエチル(メタ)アクリレート、ヒドロキシプロピル(メタ)アクリレートを含む(メタ)アクリレート、Ｎ−メチルアクリルアミド、Ｎ−エチルアクリルアミド、Ｎ−イソプロピルアクリルアミド、Ｎ−メチロールアクリルアミド、Ｎ−メチルメタクリルアミド、Ｎ−エチルメタクリルアミド、Ｎ−イソプロピルメタクリルアミド、Ｎ−メチロールメタクリルアミド、Ｎ、Ｎ−ジメチルアクリルアミド、Ｎ、Ｎ−ジエチルアクリルアミド、Ｎ、Ｎ−ジメチルメタクリルアミド、Ｎ、Ｎ−ジエチルメタクリルアミドを含むアクリルアミド類、スチレン、α−メチルスチレン、ヒドロキシスチレンを含むスチレン類、Ｎ−ビニルピロリドン、Ｎ−ビニルホルムアミド、Ｎ−ビニルアミド及びＮ−ビニルイミダゾールからなる群から選択された１種以上から導かれる構造単位を更に含むことを特徴とする請求項１または２に記載のカラーフィルター保護膜用一液型熱硬化性組成物。
【請求項６】
前記有機溶剤が、エチレングリコール、ジエチレングリコールを含むエチレングリコール類、エチレングリコールモノメチルエーテル、ジエチレングリコールモノメチルエーテル、エチレングリコールジエチルエーテル、ジエチレングリコールジメチルエーテルを含むグリコールエーテル類、エチレングリコールモノエチルエーテルアセテート、ジエチレングリコールモノエチルエーテルアセテート、ジエチレングリコールモノブチルエーテルアセテートを含むグリコールエーテルアセテート類、プロピレングリコール類、プロピレングリコールモノメチルエーテル、プロピレングリコールモノエチルエーテル、プロピレングリコールモノプロピルエーテル、プロピレンモノブチルエーテル、プロピレングリコールジメチルエーテル、ジプロピレングリコールジメチルエーテル、プロピレングリコールジエチルエーテル、ジプロピレングリコールジエチルエーテルを含むプロピレングリコールエーテル類、プロピレングリコールモノメチルエーテルアセテート、ジプロピルレングリコールモノエチルエーテルアセテートを含むプロピレングリコールエーテルアセテート類、Ｎ−メチルピロリドン、ジメチルホルムアミド、ジメチルアセトアミドを含むアミド類、メチルエチルケトン(ＭＥＫ)、メチルイソブチルケトン(ＭＩＢＫ)、シクロヘキサ
ノンを含むケトン類、トルエン、キシレン、ソルベントナフサ(ｓｏｌｖｅｎｔ ｎａｐｈｔｈａ)を含む石油類、酢酸エチル、酢酸ブチル、乳酸エチルを含むエステル類、及びそ
れらの混合物からなる群から選択された１種以上であることを特徴とする請求項１または２に記載のカラーフィルター保護膜用一液型熱硬化性組成物。
【請求項７】
前記組成物が、エポキシ系樹脂、ポリ(メタ)アクリレート系樹脂、ポリアマイド樹脂、ポリエステル樹脂、ポリイミド樹脂、シリコン系樹脂から選択された１種以上を更に含むことを特徴とする請求項１に記載のカラーフィルター保護膜用一液型熱硬化性組成物。
【請求項８】
前記組成物が、酸化防止剤、赤外線安定剤、可塑剤、レベリング剤、カップリング剤、フィラーから選択された１種以上を更に含むことを特徴とする請求項１に記載のカラーフィルター保護膜用一液型熱硬化性組成物。
【請求項９】
請求項１乃至８の何れか１項に記載のカラーフィルター保護膜用一液型熱硬化性組成物を用いて製造された保護膜を含むカラーフィルター。
【請求項１０】
保護膜の厚さが０.５〜５μｍであることを特徴とする請求項９に記載のカラーフィル
ター。
【請求項１１】
請求項９または１０に記載のカラーフィルターを含む液晶表示装置。
【発明の詳細な説明】
【技術分野】
【０００１】
本発明は、カラーフィルター保護膜用一液型熱硬化性組成物に関し、より詳しくは、側鎖にエポキシ環構造を有する１種以上の(メタ)アクリレートと(メタ)アクリル酸の共重合体及び有機溶剤を含むカラーフィルター保護膜用の一液型熱硬化性組成物と、これを用いて製造された保護膜を含むカラーフィルター、及びこのカラーフィルターを含む液晶表示装置に関する。
【背景技術】
【０００２】
一般に、液晶表示装置用カラーフィルターの表面には、平坦性の向上と保護を目的とした保護膜が形成されている。このような表面保護膜は、光学的な透明性と十分な被膜強度を有していなければならず、更に、前記保護膜上に透明電導膜を形成する工程に耐えられる十分な耐熱性を有していなければならない。
【０００３】
一方、最近開発された垂直配向型の液晶ディスプレイ用保護膜には、透明性、被膜強度、耐熱性の外にも、エッチングに耐えられる耐酸性が必要となり、レジスト剥離工程に耐えられる耐アルカリ性も求められる。
【０００４】
カラーフィルター保護膜の形成材料と形成方法に対しては、従来から広く知られている。即ち、日本国特開平１−１３４３０６号（特許文献１）には、グリシジルメタクリレートを主成分とするものが開示されており、日本国特開昭６２−１６３０１６号（特許文献２）には、ポリイミドを主成分とするものが開示されており、日本国特開昭６３−１３１１０３号（特許文献３）には、メラミン樹脂とエポキシ樹脂の混合物を主成分とするものが開示されている。
【０００５】
また、エポキシ樹脂を用いたカラーフィルター用保護膜の組成物として、接着強度、耐熱性、耐薬品性、耐水性などの信頼性の高い技術が知られている。即ち、日本国特開平０８−０５０２８９号（特許文献４）には、グリシジルメタクリレートポリマーにフェノール系の硬化剤を用いた硬化性樹脂組成物が開示されている。また、日本国特開平０８−２０１６１７号には、エポキシ樹脂、硬化剤及び有機溶媒からなる透明フィルム用樹脂組成物が開示されているが、前記硬化剤としてスチレン無水マレイン酸共重合物ポリマーとアミン類との反応物を用いている。
【０００６】
一般に、エポキシ樹脂は、硬化剤との反応が速いため、使用に際して主剤と硬化剤とを混合する、いわゆる二液型で用いる場合が多く、一液化が困難なものとして知られている。即ち、二液型は、取り扱いが複雑で、工業的生産の利用に適していない問題点がある。
【０００７】
しかしながら、上述した従来の公知技術では、透明性、被膜強度、耐熱性、耐酸性、耐アルカリ性のいずれも満足させ、且つエポキシ樹脂の一液化が可能なものはなかった。これに対し、日本国特開２００１−０９１７３２号（特許文献５）は、多官能カルボン酸化合物をビニルエーテルなどにより保護することで保存安定性を図る技術を開示しているが、このような保護基化は、製造が複雑で、価格への影響を避けることができない。また、ビニルエーテル化合物は、人体に有害であるため、工業的使用は困難である。
【特許文献１】特開平１−１３４３０６号公報
【特許文献２】特開昭６２−１６３０１６号公報
【特許文献３】特開昭６３−１３１１０３号公報
【特許文献４】特開平０８−０５０２８９号公報
【特許文献５】特開２００１−０９１７３２号公報
【発明の開示】
【発明が解決しようとする課題】
【０００８】
本発明の目的は、接着強度、透明性、被膜強度、耐熱性、耐酸性、耐アルカリ性が良好で、且つ長期保存が可能なカラーフィルター保護膜用の一液型熱硬化性組成物を提供することであり、具体的には、側鎖にエポキシ環構造を有する(メタ)アクリレートと(メタ)アクリル酸の共重合体及び有機溶剤を含むカラーフィルター保護膜用の一液型熱硬化性組成物を提供することである。
【０００９】
本発明の他の目的は、前記組成物を用いて製造された、平坦性、密着性及び膜強度に優れた保護膜を含むカラーフィルターを提供することである。
本発明のまた他の目的は、前記カラーフィルターを含む液晶ディスプレイ装置を提供することである。
【課題を解決するための手段】
【００１０】
本発明のカラーフィルター保護膜用一液型熱硬化性組成物は、（ｉ）下記式（１ａ）で表される構造単位（１ａ）、下記式（１ｂ）で表される構造単位（１ｂ）および、下記式（２）で表される構造単位（２）から選択される１種以上の構造単位と、下記式（３）で表される構造単位（３）とを有する硬化性共重合体、および、（ii）有機溶剤を含むことを特徴とする。
【００１１】
【化１】
2007079527.tif 000002
【００１２】
【化２】
2007079527.tif 000003
【００１３】
(式（１ａ）あるいは（１ｂ）中、Ｒ1は、それぞれ水素原子またはアルキル基を示し、ｌ及びｌ'は、２０ｍｏｌ％〜８５ｍｏｌ％を示し、ｐは、１〜９の整数を示す。)
【００１４】
【化３】
2007079527.tif 000004
【００１５】
(式（２）中、Ｒ2は、それぞれ水素原子またはアルキル基を示し、ｍは、２０ｍｏｌ％〜８５ｍｏｌ％を示す。)
【００１６】
【化４】
2007079527.tif 000005
【００１７】
(式（３）中、Ｒ3は、それぞれ水素原子またはアルキル基を示し、ｎは、５ｍｏｌ％〜４５ｍｏｌ％を示す。)
本発明では、前記硬化性共重合体が、下記式（４）で表される構造単位（４）をさらに
含むことを特徴とするカラーフィルター保護膜用一液型熱硬化性組成物が好ましい。
【００１８】
【化５】
2007079527.tif 000006
【００１９】
(前記式中、Ｒ4は、それぞれ水素原子またはアルキル基を示し、ｓは、１０ｍｏｌ％〜３０ｍｏｌ％を示し、Ｒ5は、下記式（Ｖ）、（VI）、（VII）、（VIII）および（IX）示される化合物の中から選択された１種である)；
【００２０】
【化６】
2007079527.tif 000007
【００２１】
(式中、ｔは、４〜１２の整数を示し、Ｒ6は、水素原子またはアルキル基を示す。)
本発明では、前記硬化性共重合体の全構造単位中において、ｌ＋ｍが、２０ｍｏｌ％〜８５ｍｏｌ％の範囲であることが好ましい。
【００２２】
本発明では、前記硬化性共重合体の重量平均分子量が、３,０００〜１,０００,０００
の範囲であることが好ましい。
本発明では、前記硬化性共重合体が、メチル(メタ)アクリレート、エチル(メタ)アクリレート、プロピル(メタ)アクリレート、イソプロピル(メタ)アクリレート、ブチル(メタ)アクリレート、ベンジル(メタ)アクリレート、ヒドロキシエチル(メタ)アクリレート、ヒドロキシプロピル(メタ)アクリレートを含む(メタ)アクリレート、Ｎ−メチルアクリルアミド、Ｎ−エチルアクリルアミド、Ｎ−イソプロピルアクリルアミド、Ｎ−メチロールアクリルアミド、Ｎ−メチルメタクリルアミド、Ｎ−エチルメタクリルアミド、Ｎ−イソプロピルメタクリルアミド、Ｎ−メチロールメタクリルアミド、Ｎ、Ｎ−ジメチルアクリルアミド、Ｎ、Ｎ−ジエチルアクリルアミド、Ｎ、Ｎ−ジメチルメタクリルアミド、Ｎ、Ｎ−ジエチルメタクリルアミドを含むアクリルアミド類、スチレン、α−メチルスチレン、ヒドロキシスチレンを含むスチレン類、Ｎ−ビニルピロリドン、Ｎ−ビニルホルムアミド、Ｎ−ビニルアミド及びＮ−ビニルイミダゾールからなる群から選択された１種以上から導かれる構造単位を更に含むことが好ましい。
【００２３】
本発明では、前記有機溶剤が、エチレングリコール、ジエチレングリコールを含むエチレングリコール類、エチレングリコールモノメチルエーテル、ジエチレングリコールモノメチルエーテル、エチレングリコールジエチルエーテル、ジエチレングリコールジメチルエーテルを含むグリコールエーテル類、エチレングリコールモノエチルエーテルアセテート、ジエチレングリコールモノエチルエーテルアセテート、ジエチレングリコールモノブチルエーテルアセテートを含むグリコールエーテルアセテート類、プロピレングリコール類、プロピレングリコールモノメチルエーテル、プロピレングリコールモノエチルエーテル、プロピレングリコールモノプロピルエーテル、プロピレンモノブチルエーテル、プロピレングリコールジメチルエーテル、ジプロピレングリコールジメチルエーテル、プロピレングリコールジエチルエーテル、ジプロピレングリコールジエチルエーテルを含むプロピレングリコールエーテル類、プロピレングリコールモノメチルエーテルアセテート、ジプロピルレングリコールモノエチルエーテルアセテートを含むプロピレングリコールエーテルアセテート類、Ｎ−メチルピロリドン、ジメチルホルムアミド、ジメチルアセトアミドを含むアミド類、メチルエチルケトン(ＭＥＫ)、メチルイソブチルケトン(ＭＩＢＫ)、シクロヘキサノンを含むケトン類、トルエン、キシレン、ソルベントナフサ(ｓｏｌｖｅ
ｎｔ ｎａｐｈｔｈａ)を含む石油類、酢酸エチル、酢酸ブチル、乳酸エチルを含むエステル類、及びそれらの混合物からなる群から選択された１種以上であることが好ましい。
【００２４】
本発明では、前記組成物が、エポキシ系樹脂、ポリ(メタ)アクリレート系樹脂、ポリアマイド樹脂、ポリエステル樹脂、ポリイミド樹脂、シリコン系樹脂から選択された１種以上を更に含むことが好ましい。
【００２５】
本発明では、前記組成物が、酸化防止剤、赤外線安定剤、可塑剤、レベリング剤、カップリング剤、フィラーから選択された１種以上を更に含むことが好ましい。
本発明によると、前記カラーフィルター保護膜用一液型熱硬化性組成物を用いて製造された保護膜を含むカラーフィルターが提供される。
【００２６】
本発明では、保護膜の厚さが０.５〜５μｍであることが好ましい。
また、本発明によると、前記カラーフィルターを含む液晶表示装置が提供される。
【発明の効果】
【００２７】
本発明のカラーフィルター保護膜用の一液型熱硬化性組成物は、従来の熱硬化性カラーフィルター用組成物に比べ、長期間保存が可能であり、これを用いて製造されたカラーフィルター用保護膜の平坦性、密着性、透過度、膜強度、耐熱性、ＵＶ安定性にも優れている。
【発明を実施するための最良の形態】
【００２８】
以下、本発明をより詳しく説明する。
本発明のカラーフィルター保護膜用の一液型熱硬化性組成物に使用される硬化性共重合体は、下記式（１ａ）で表される構造単位（１ａ）、下記式（１ｂ）で表される構造単位（１ｂ）および、下記式（２）で表される構造単位（２）から選択された１種以上の構造単位と、下記式（３）で表される構造単位（３）との間で、熱架橋反応が行われ、熱硬化性を有することとなる。前記構造単位を有する共重合体は、ランダム共重合体、交互共重合体、ブロック共重合体、グラフト共重合体など、任意の形態であることができる。
【００２９】
【化７】
2007079527.tif 000008
【００３０】
【化８】
2007079527.tif 000009
【００３１】
(式（１ａ）あるいは（１ｂ）中、Ｒ1は、それぞれ水素原子またはアルキル基を示し、ｌ及びｌ'は、２０ｍｏｌ％〜８５ｍｏｌ％を示し、ｐは、１〜９の整数を示す。)
【００３２】
【化９】
2007079527.tif 000010
【００３３】
(式（２）中、Ｒ2は、それぞれ水素原子またはアルキル基を示し、ｍは、２０ｍｏｌ％〜８５ｍｏｌ％を示す。)
前記ｌ＋ｍは、２０ｍｏｌ％〜８５ｍｏｌ％の範囲であることが望ましい。
【００３４】
【化１０】
2007079527.tif 000011
【００３５】
(式（３）中、Ｒ3は、それぞれ水素原子またはアルキル基を示し、ｎは、５ｍｏｌ％〜４５ｍｏｌ％を示す。)
前記構造単位（１ａ）、（１ｂ）、（２）の１種以上および構造単位（３）を含む硬化性共重合体は、下記式（４）で表される構造単位（４）をさらに含むことができる。
【００３６】
【化１１】
2007079527.tif 000012
【００３７】
(式中、Ｒ4は、それぞれ水素原子またはアルキル基（好ましくは、水素またはメチル基）を示し、ｓは、１０ｍｏｌ％〜３０ｍｏｌ％を示し、Ｒ5は、下記式（Ｖ）、（VI）、（VII）、（VIII）および（IX）示される化合物の中から選択された１種である)；
【００３８】
【化１２】
2007079527.tif 000013
【００３９】
(式中、ｔは、４〜１２の整数を示し、Ｒ6は、水素原子またはアルキル基（好ましくは、水素またはメチル基）を示す。)
前記硬化性共重合体は、構造単位（４）を含むことによって、透明性と有機溶剤への可
溶性を向上することができる。すなわち、前記硬化性共重合体を製造する重合に際して、構造単位（４）を誘導する化合物（側鎖に式（Ｖ）〜（IX）で表される基を有するメタアクリレート）を共重合することによって、硬化性共重合体の透明性と有機溶剤への可溶性を向上することができる。
【００４０】
硬化性共重合体中の、構造単位（４）の成分比（構造単位の含有モル比率）ｓは、接着強度、透明性、被膜強度、耐熱性、耐酸性、耐アルカリ性及び長期保存の可能性を損なわない範囲で、１０ｍｏｌ％〜３０ｍｏｌ％の範囲であることが望ましい。
【００４１】
また、前記硬化性共重合体は、メチル(メタ)アクリレート、エチル(メタ)アクリレート、プロピル(メタ)アクリレート、イソプロピル(メタ)アクリレート、ブチル(メタ)アクリレート、ベンジル(メタ)アクリレート、ヒドロキシエチル(メタ)アクリレート、ヒドロキシプロピル(メタ)アクリレートを含む(メタ)アクリレート、Ｎ−メチルアクリルアミド、Ｎ−エチルアクリルアミド、Ｎ−イソプロピルアクリルアミド、Ｎ−メチロールアクリルアミド、Ｎ−メチルメタクリルアミド、Ｎ−エチルメタクリルアミド、Ｎ−イソプロピルメタクリルアミド、Ｎ−メチロールメタクリルアミド、Ｎ、Ｎ−ジメチルアクリルアミド、Ｎ、Ｎ−ジエチルアクリルアミド、Ｎ、Ｎ−ジメチルメタクリルアミド、Ｎ、Ｎ−ジエチルメタクリルアミドを含むアクリルアミド類、スチレン、α−メチルスチレン、ヒドロキシスチレンを含むスチレン類、Ｎ−ビニルピロリドン、Ｎ−ビニルホルムアミド、Ｎ−ビニルアミド及びＮ−ビニルイミダゾールからなる群から選択された１種以上から導かれる構造単位を更に含んでいてもよい。
【００４２】
一方、前記硬化性共重合体の分子量は、特に制限されないが、重量平均分子量３,００
０〜１,０００,０００の範囲が望ましい。その理由は、分子量が低すぎると、十分な硬化性が得られず、分子量が高すぎると、溶剤可溶性の低下、あるいは塗布性の低下が生じることがあるからである。
【００４３】
本発明のカラーフィルター保護膜用一液型熱硬化性組成物の必須成分である（ii）有機溶剤は、特に制限されないが、前記共重合体を溶解できるものが望ましい。使用可能な有機溶剤は、例えば、エチレングリコール、ジエチレングリコールなどのエチレングリコール類、エチレングリコールモノメチルエーテル、ジエチレングリコールモノメチルエーテル、エチレングリコールジエチルエーテル、ジエチレングリコールジメチルエーテルなどのグリコールエーテル類、エチレングリコールモノエチルエーテルアセテート、ジエチレングリコールモノエチルエーテルアセテート、ジエチレングリコールモノブチルエーテルアセテートなどのグリコールエーテルアセテート類、プロピレングリコールなどのプロピレングリコール類、プロピレングリコールモノメチルエーテル、プロピレングリコールモノエチルエーテル、プロピレングリコールモノプロピルエーテル、プロピレンモノブチルエーテル、プロピレングリコールジメチルエーテル、ジプロピレングリコールジメチルエーテル、プロピレングリコールジエチルエーテル、ジプロピレングリコールジエチルエーテルなどのプロピレングリコールエーテル類、プロピレングリコールモノメチルエーテルアセテート、ジプロピレングリコールモノエチルエーテルアセテートなどのプロピレングリコールエーテルアセテート類、Ｎ−メチルピロリドン、ジメチルホルムアミド、ジメチルアセトアミドなどのアミド類、メチルエチルケトン(ＭＥＫ)、メチルイソブチルケトン(ＭＩＢＫ)、シクロヘキサノンなどのケトン類、トルエン、キシレン、ソルベントナフサ(ｓｏｌｖｅｎｔ ｎａｐｈｔｈａ)などの石油類、酢酸エチル、酢酸ブチル、乳酸エチル
などのエステル類、及びそれらの混合物からなる群から選択された１種以上である。
【００４４】
前記硬化性共重合体は、従来公知の方法により、特に制限されることなく合成することができ、本発明のカラーフィルター保護膜用一液型熱硬化性組成物を構成する有機溶剤のような有機溶剤の中で、ラジカル重合開始剤を使用して合成することが望ましい。
【００４５】
即ち、前記硬化性共重合体の共重合に使用する有機溶剤には、特に制限されないが、望ましくは、上述した本発明の熱硬化性一液型のカラーフィルター用保護膜組成物の必須成分として使用される有機溶剤と同様の有機溶剤を使用する。一方、重合に使用される有機溶剤の量は、有機溶剤と硬化性共重合体の溶液中の、硬化性共重合体の濃度が５〜５０重量％になるよう調節することが望ましい。より望ましくは、１０〜３０重量％である。前記溶液の中、硬化性共重合体の濃度が５重量％未満の場合には、重合速度が遅くなり、反応せずに残るモノマーが問題となる。また、５０重量％を超える場合には、粘度が高すぎて取り扱いが困難であり、反応速度の調節が困難になるなどの問題がある。
【００４６】
前記硬化性共重合体の重合に使用する重合開始剤としては、熱重合開始剤、光重合開始剤、酸化還元系開始剤などの公知のものを使用することができるが、取り扱いの容易性、反応速度と分子量の調節を容易に行うことができるという側面から、過酸化物系、アゾ系などのラジカル重合開始剤を使用することが望ましい。
【００４７】
本発明で使用可能な過酸化物系重合開始剤としては、例えば、メチルエチルケトンパーオキサイド、シクロヘキサノンパーオキサイド、メチルシクロヘキサノンパーオキサイド、アセチルアセトンパーオキサイド、１、１−ビス(ｔｅｒｔ−ブチルパーオキシ)３、３、５−トリメチルシクロヘキサン、１、１−ビス(ｔｅｒｔ−ブチルパーオキシ)シクロヘキサン、１、１−ビス(ｔｅｒｔ−ヘキシルパーオキシ)３、３、５−トリメチルシクロヘキサン、１、１−ビス(ｔｅｒｔ−ヘキシルパーオキシ)シクロヘキサン、１、１−ビス(
ｔｅｒｔ−ブチルパーオキシ)シクロドデカン、イソブチルパーオキサイド, ラウロイル
パーオキサイド、琥珀酸パーオキサイド、３、５、５−トリメチルヘキサノイルパーオキサイド、ベンゾイルパーオキサイド、オクタノイルパーオキサイド、ステアロイルパーオキサイド、ジイソプロピルパーオキシジカーボネイト、ジノマルプロピルパーオキシジカーボネイト、ジ−２−エチルヘキシルパーオキシジカーボネイト、ジ−２−エトキシエチルパーオキシジカーボネイト、ジ−２−メトキシブチルパーオキシジカーボネイト、ビス−(４−ｔｅｒｔ―ブチルシクロヘキシル)パーオキシジカーボネイト、(α,α−ビス−ネオデカノイルパーオキシ)ジイソプロピルベンゼ、パーオキシネオデカン酸クミルエステ
ル、パーオキシネオデカン酸オクチルエステル、パーオキシネオデカン酸ヘキシルエステル、パーオキシネオデカン酸−ｔｅｒｔ−ブチルエステル、パーオキシピバリン酸−ｔｅｒｔ−ヘキシルエステル、パーオキシピバリン酸−ｔｅｒｔ−ブチルエステル、２、５−ジメチル−２、５−ビス(２−エチルヘキサノイルパーオキシ)ヘキサン、１、１、３、３−テトラメチルブチルパーオキシ−２−ヘキサン酸エチル(ethyl hexanoate)、パーオキ
シ−２−エチルヘキサン−ｔｅｒｔ−ヘキシルエステル、パーオキシ−２−エチルヘキサン酸 −ｔｅｒｔ−ブチルエステル、パーオキシ−２−エチルヘキサン酸−ｔｅｒｔ−ブ
チルエステル、パーオキシ−３−メチルプロピオン酸−ｔｅｒｔ−ブチルエステル、パーオキシラウリン酸−ｔｅｒｔ−ブチルエステル、ｔｅｒｔ−ブチルパーオキシ−３、５、５−トリメチルヘキサノエート、ｔｅｒｔ−ヘキシルパーオキシイソプロピルモノカーボネイト、ｔｅｒｔ−ブチルパーオキシイソプロピルカーボネイト、２、５−ジメチル−２、５−ビス(ベンゾイルパーオキシ)ヘキサン、過酢酸−ｔｅｒｔ−ブチルエステル、過安息香酸−ｔｅｒｔ−ヘキシルエステル、過安息香酸−ｔｅｒｔ−ブチルエステルなどを挙げることができる。また、上述した過酸化物系重合開始剤に還元剤を添加し、酸化−還元開始剤として使用することもできる。
【００４８】
本発明で使用可能なアゾ系重合開始剤としては、例えば、１、１−アゾビス(シクロヘ
キサン−１−カボニトリル)、２、２'−アゾビス(２−メチル−ブチロニトリル)、２、２'−アゾビスブチロニトリル、２、２'−アゾビス(２、４−ジメチル−バレロニトリル)、２、２'−アゾビス(２、４−ジメチル−４−メトキシバレロニトリル)、２、２'−アゾビス(２−アミジノ−プロパン)塩酸塩、２、２'−アゾビス[２−(５−メチル−２−イミダ
ゾリン−２−イル)プロパン]塩酸塩、２、２'−アゾビス[２−(２−イミダゾリン−２−
イル)プロパン]塩酸塩、２、２'−アゾビス[２−(５−メチル−２−イミダゾリン−２−
イル)プロパン]、２、２'−アゾビス２−メチル−Ｎ−(１、１−ビス(２−ヒドロキシメ
チル)−２−ヒドロキシエチル)プロピオンアミド、２、２'−アゾビス[２−メチル−Ｎ−(２−ヒドロキシエチル)プロピオンアミド]、２、２'−アゾビス(２−メチル−プロピオ
ンアミド)２水塩、４、４'−アゾビス(４−シアノ−吉草酸)、２、２'−アゾビス(２−ヒドロキシメチルプロピオニトリル)、２、２'−アゾビス(２−メチルプロピオン酸)ジメチルエステル(ジメチル−２、２'−アゾビス(２−メチルプロピオネート))(和光純薬工業株式会社製：Ｖ−６０１)、シアノ−２−プロピルアゾホルムアミドなどを挙げることがで
きる。
【００４９】
また、上述した過酸化物系重合開始剤、アゾ系重合開始剤の以外に、前記硬化性共重合体の重合段階において、望ましい分子量の範囲を達成するために、連鎖移動剤、連鎖停止剤、重合促進剤などの公知の分子量調節剤を添加することもできる。その例として、メルカプトプロピオン酸、メルカプトプロピオン酸エステル、チオグリコール、チオグリセリン、ドデシルメルカプタン、α−メチルスチレンダイマーなどを挙げることができる。
【００５０】
重合反応物として得られた硬化性共重合体および重合に用いた有機溶剤を含む組成物は、そのまま本発明のカラーフィルター保護膜用一液型熱硬化性組成物として用いることができる。
【００５１】
一方、重合後、構成成分の溶解性の補助、レベリング性及び乾燥速度の調整などの目的で、前記重合に使用される有機溶剤の以外に、他の溶剤を添加することも可能である。
また、合成された共重合体は、精製、保存、溶剤変更などを目的として固体に抽出することが可能であり、これを用いてカラーフィルター保護膜用の一液型熱硬化性組成物を構成することも可能である。抽出方法に制限はないが、噴霧乾燥、フィルム乾燥、貧溶媒への滴下、再沈などを挙げることができる。
【００５２】
また、本発明のカラーフィルター保護膜用一液型熱硬化性組成物の耐エッチング性、耐アルカリ性などを向上させる、あるいは流動性を調整するために、前記硬化性共重合体の以外に、他の重合体を更に添加することができる。添加するポリマーに特に制限はないが、ビスフェノールＡ型エポキシ、ビスフェノールＦ型エポキシ、フェノールノボラック型エポキシ、クレゾールノボラック型エポキシ、置換式エポキシなどのエポキシ系樹脂、ポリ(メタ)アクリレート系樹脂、ポリアマイド樹脂、ポリエステル樹脂、ポリイミド樹脂、シリコン系樹脂などを挙げることができる。添加するポリマーの量は、前記硬化性共重合体１００重量部に対して、５０重量部以下であることが望ましい。
【００５３】
また、本発明のカラーフィルター保護膜用の一液型熱硬化性組成物には、熱硬化反応の触媒として、アミン化合物、リン化合物、ホウ素化合物、アンチモン化合物、カーボン酸化合物、有機スルホン酸化合物などを添加することができる。熱硬化反応触媒の添加量は、保存安定性の観点から、前記硬化性共重合体１００重量部に対して、１０重量部以下が望ましい。
【００５４】
一方、本発明のカラーフィルター保護膜用の一液型熱硬化性組成物には、その他の成分として、酸化防止剤、赤外線安定剤、可塑剤、レベリング剤、カップリング剤、フィラーなど、従来公知のものを必要に応じて配合することができる。
【００５５】
一方、カラーフィルター用保護膜の製造のために、本発明のカラーフィルター保護膜用の一液型熱硬化性組成物をスクリーン印刷、カーテンコート、ブレードコート、スピンコート、スプレーコート、ディップコート(dip coating)、フローコート(flow coating)、
ロールコート(roll coating)、スリットコート(slit coating)などの方法により基板上に塗布する。塗布膜の厚さは、乾燥後、０.５〜５μｍの範囲、望ましくは０.７〜２.５μ
ｍの範囲である。膜厚が０.５μｍ未満で薄すぎると、段差に対して、十分な平坦化の性
能を得ることができず、膜厚が５μｍを超えて高すぎると、透過率の低下をもたらすだけではなく、乾燥及び硬化に時間がかかり、生産性が低下することとなる。
【００５６】
本発明のカラーフィルター保護膜用の一液型熱硬化性組成物が塗布された基板は、乾燥−熱硬化の工程により溶剤が揮発し、架橋反応により硬化して強固な膜を形成する。乾燥工程と熱硬化工程は、同時に、あるいは個別的に行うことができるが、急激に加熱する場合、発泡や亀裂などが生じることができるため、乾燥工程と熱硬化工程を個別的に行うことが望ましい。
【００５７】
乾燥工程に使用される装置には、特に制限されないが、温風乾燥機、遠赤外線乾燥機、ホットプレートなど任意のものを使用することができる。乾燥温度は、５０〜１５０℃の範囲が望ましく、乾燥の時間は乾燥機の用量、風量、温度及び膜厚によって変化するが、１〜１０分の範囲が望ましい。
【００５８】
熱硬化工程に使用される装置には、特に制限されないが、温風オーブン、遠赤外線オーブン、ホットプレートなど任意のものを使用することができる。熱処理温度は、１５０〜２５０℃の範囲が望ましいが、熱処理温度が１５０℃未満の場合には、硬化反応が充分に進行しない問題点があり、熱処理温度が２５０℃を超える場合には、高分子化合物の解重合反応や炭化反応が起き、得られた膜の性能が低下する問題点がある。
【００５９】
上述した方法により製造された保護膜を含む本発明のカラーフィルターは、液晶表示装置に使用することができる。
以下、実施例及び比較例により本発明をより詳しく説明するが、下記の実施例は説明の目的のためのもので、本発明を制限するものではない。
【実施例１】
【００６０】
還流冷却器と撹拌器とを備えた５００ｍｌのフラスコに、プロピレングリコールモノメチルエーテルアセテート２９７ｇを投入した後、撹拌しながら反応温度を８０℃まで上昇させた。反応温度を８０℃に保持し、撹拌しながら前記フラスコの内部に、メタクリル酸５６ｇ、メタクリル酸グリシジル７８ｇ及びジメチル−２、２'−アゾビス(２−メチルプロピオネート)(和光純薬工業株式会社製：Ｖ−６０１)６.８ｇの混合物を１〜１.５時間
滴下することで投入した。前記混合物を滴下した後、反応温度を８０℃に保持し、撹拌しながら４〜５時間反応させ、透明な高分子溶液(Ａ)を得た。この溶液をゲル透過クロマトグラフィ(Ｇｅｌ Ｐｅｒｍｉｓｓｉｏｎ Ｃｈｒｏｍａｔｏｇｒａｐｈｙ：以下、"ＧＰＣ"）法により測定した結果、ポリスチレン換算の重量平均分子量は３０,０００であった。
【００６１】
前記得られた高分子溶液(Ａ)４０gに、エポキシ樹脂(ＪＥＲ社ＥＰ−１５２)３.５g、
シランカップリング剤(Ｃｈｉｓｓｏ社Ｓ−５１０)１.４ｇ、界面活性剤(ＤＩＣ社Ｆ−４７５)０.１２ｇ及びプロピレングリコールモノメチルエーテルアセテート３１ｇを添加し、十分に撹拌し、溶解させた後、濾過して目的とするカラーフィルター保護膜用の一液型熱硬化性組成物(Ｆ)を得た。
【００６２】
前記製造されたカラーフィルター保護膜用の一液型熱硬化性組成物(Ｆ)を、スピンコーターを用いてガラス基板(コーニング社製：１７３７番、板厚０.７ｍｍ)及びＲＧＢパタ
ーンがあるダミー(ｄｕｍｍｙ)カラーフィルターにそれぞれ塗布し、８０℃温度の乾燥器中で３分間乾燥した後、さらに２３０℃の温度で５０分間硬化させ、膜厚１.５μｍの透
明な保護膜及びカラーフィルターを得た。
【実施例２】
【００６３】
還流冷却器と攪拌器とを備えた５００ｍｌのフラスコに、プロピレングリコールモノメチルエーテルアセテート２９０ｇを投入した後、攪拌しながら反応温度を８０℃まで向上させた。反応温度を８０℃に保持し、撹拌しながら前記フラスコの内部にメタクリル酸１４ｇ、メタクリル酸グリシジル３４ｇ、ジシクロペンタニルメタクリレート(日立化成工
業株式会社製：ＦＡ−５１３Ｍ)７８ｇ及びジメチル−２、２'−アゾビス(２−メチルプ
ロピオネート)(和光純薬工業株式会社製：Ｖ−６０１)６.８ｇの混合物を１〜１.５時間
滴下することで投入した。前記混合物を滴下した後、反応温度を８０℃に保持し、撹拌しながら４〜５時間反応させ、透明な高分子溶液(Ｂ)を得た。この溶液をＧＰＣ法により測定した結果、ポリスチレン換算の重量平均分子量は３２,０００であった。
【００６４】
高分子溶液(Ａ)の代りに、前記高分子溶液(Ｂ)４０ｇを使用したことを除いては、実試例１と同様の方法により行い、目的とするカラーフィルター保護膜用の一液型熱硬化性組成物(Ｇ)を得た。
【００６５】
前記カラーフィルター保護膜用の一液型熱硬化性組成物(Ｇ)を使用して、実施例１と同様の方法により膜厚１.５μｍの透明な保護膜及びカラーフィルターを得た。
【実施例３】
【００６６】
還流冷却器と撹拌器とを備えた５００ｍｌのフラスコに、プロピレングリコールモノメチルエーテルアセテート２９０ｇを投入した後、攪拌しながら反応温度を８０℃まで上昇させた。反応温度を８０℃に保持し、撹拌しながら前記フラスコの内部に、メタクリル酸２８ｇ、メタクリル酸グリシジル１８ｇ、スチレン６０ｇ及びジメチル−２、２'−アゾ
ビス(２−メチルプロピオネート)(和光純薬工業株式会社製：Ｖ−６０１)６.８gの混合物を１〜１.５時間滴下することで投入した。前記混合物を滴下した後、反応温度を８０℃
に保持し、撹拌しながら４〜５時間反応させ、透明な高分子溶液(Ｃ)を得た。この溶液をＧＰＣ法により測定した結果、ポリスチレン換算の重量平均分子量は２３,０００であっ
た。
【００６７】
高分子溶液(Ａ)の代りに、前記高分子溶液(Ｃ)４０gを使用したことを除いては、実施
例１と同様の方法により行い、目的とするカラーフィルター保護膜用の一液型熱硬化性組成物(Ｈ)を得た。
【００６８】
カラーフィルター保護膜用の一液型熱硬化性組成物(Ｆ)の代わりに、製造されたカラーフィルター保護膜用の一液型熱硬化性組成物(Ｈ)を使用したことを除いては、実施例１と同様の方法により膜厚１.５μｍの透明な保護膜及びカラーフィルターを得た。
【実施例４】
【００６９】
還流冷却器と撹拌器とを備えた５００ｍｌのフラスコに、プロピレングリコールモノメチルエーテルアセテート２９０ｇを投入した後、後半しながら反応温度を８０℃まで上昇させた。反応温度を８０℃に保持し、撹拌しながら前記フラスコの内部にメタクリル酸２８ｇ、メタクリル酸グリシジル１８ｇ、シクロヘキサンメタクリレート(Ａｌｄｒｉｃｈ
社製)５８ｇ及びジメチル−２、２'−アゾビス(２−メチルプロピオネート)(和光純薬工
業株式会社製：Ｖ−６０１)６.８gの混合物を１〜１.５時間滴下することで投入した。前記混合物を滴下した後、反応温度を８０℃に保持し、撹拌しながら４〜５時間反応させ、透明な高分子溶液(Ｄ)を得た。この溶液をＧＰＣ法により測定した結果、ポリスチレン換算の重量平均分子量は２５,０００であった。
【００７０】
高分子溶液(Ａ)の代りに、前記高分子溶液(Ｄ)４０gを使用したことを除いては、実施
例１と同様の方法により行い、目的とするカラーフィルター保護膜用の一液型熱硬化性組成物(Ｉ)を得た。
【００７１】
カラーフィルター保護膜用の一液型熱硬化性組成物(Ｆ)の代わりに、前記カラーフィルター保護膜用の一液型熱硬化性組成物(I)を使用したことを除いては、実施例１
と同様の方法により膜厚１.５μｍの透明な保護膜及びカラーフィルターを得た。
比較例１
還流冷却器と撹拌器とを備えた５００ｍｌのフラスコに、プロピレングリコールモノメチルエーテルアセテート３９０.０を投入した後、攪拌しながら反応温度を８０℃まで上
昇させた。反応温度を８０℃に保持し、撹拌しながら前記フラスコの内部に、メタクリル酸グリシジル７９ｇ、ジシクロペンタニルメタクリレート(日立化成工業株式会社製：Ｆ
Ａ−５１３Ｍ)３０ｇ、スチレン１２ｇ及びジメチル−２、２'−アゾビス(２−メチルプ
ロピオネート)(和光純薬工業株式会社製：Ｖ−６０１)８.５ｇの混合物を１〜１.５時間
滴下することで投入した。前記混合物を滴下した後、反応温度を８０℃に保持し、撹拌しながら３時間反応させ、透明な高分子溶液(Ｅ)を得た。この溶液をＧＰＣ法により測定した結果、ポリスチレン換算の重量平均分子量は１７,０００であった。
【００７２】
前記高分子溶液(Ｅ)４０gに、エポキシ樹脂(ＪＥＲ社ＥＰ−１５２)３.５ｇ、シランカップリング剤(Ｃｈｉｓｓｏ社Ｓ−５１０)１.４ｇ、 無水トリメリット酸(Ｔｒｉｍｅｌ
ｌｉｔｉｃ Ａｎｈｙｄｒｉｄｅ：Ａｌｄｒｉｃｈ社)３.１g、界面活性剤(ＤＩＣ社Ｆ−
４７５)０.１２ｇ及びプロピレングリコールモノメチルエーテルアセテート３１ｇを添加し、十分に撹拌し、溶解させた後、濾過して目的とするカラーフィルター保護膜用の一液型熱硬化性組成物 (Ｊ)を得た。
【００７３】
カラーフィルター保護膜用の一液型熱硬化性組成物 (Ｆ)の代わりに、カラーフィルタ
ー保護膜用の一液型熱硬化性組成物 (Ｊ)を使用したことを除いては、実施例１と同様の
方法により膜厚１.５μｍの透明な保護膜及びカラーフィルターを得た。
＜物性評価＞
前記実施例１〜４及び比較例１から得られたガラス基板及びカラーフィルターに対して、下記に記載された方法により平坦性、密着性、膜強度、耐熱性、ＵＶ安定性を評価し、前記製造例１〜４及び比較製造例１から得られた熱硬化性組成物に対する保管安定性を評価し、その結果を下記の表１に記載した。
１．平坦性の評価
平坦性を評価するために、ダミー(ｄｕｍｍｙ)カラーフィルターの赤色画素と緑色画素との中心部分の高さの差(画素間段差)を求めた。その後、前記実施例１〜４及び比較例１の保護膜が塗布されたカラーフィルターの赤色画素と緑色画素との中心部分の高さの差を求めた。下記式(１)によって、保護膜の塗布前の画素間段差(ｄ1)と保護膜の塗布後の画
素間段差(ｄ2)の比率Ｒを求め、下記の基準によって本発明により製造された保護膜組成
物の平坦化性を１〜５の５段階で評価した。
【００７４】
Ｒ＝ｄ2／ｄ1 ……（１）
前記式により求められた、Ｒ＞０.４である時に１、０.４≦Ｒ≦０.３である時に２、
０.３＜Ｒ≦０.２である時に３、０.２＜Ｒ≦０.１である時に４、Ｒ＜０.１である時に
５とした。但し、１は平坦化の性能が低いことを示し、５は平坦化の性能が高いことを示す。
２．密着性及び耐化学性の試験
前記実施例１〜４及び比較例１により得られたカラーフィルター保護膜の上に、碁盤目状にクロスカット(ｃｒｏｓｓ−ｃｕｔ)を１００個入れ、セロハンテープを用いてピーリング(ｐｅｅｌｉｎｇ)試験(クロスカット試験)を行った後、碁盤目の剥離状態を目視で評価し、密着性の試験を行った。
【００７５】
また、得られたカラーフィルター保護膜を４０℃のＮ−メチル−２−ピロリドン(ＮＭ
Ｐ)、１０％水酸化カリウム水溶液及びＥｔｃｈａｎｔ溶液(製品名：ＣＹＡＮＴＥＫ Ｃ
ＯＲＰＯＲＡＴＩＯＮ ＬＣＥ−１２Ｋ)に３０分間浸漬した後、さらに上述した方法と同様の方法により密着性の試験を行い、碁盤目の剥離状態によって１００(浸漬後)／１００(浸漬前)である場合に合格、１００以下である場合に不合格で表示することによって、各溶液に対する耐化学性を評価した。
３．膜強度の評価
前記実施例１〜４及び比較例１から製造された透明な保護膜をＳｔａｔｄｌｅｒ社で製作した鉛筆６種(１Ｈ〜６Ｈ)で掻き、基板の損傷程度によって膜の強度を１Ｈ〜６Ｈまで評価した。
４．保管安定性の評価
最初に、前記製造例１〜４及び比較製造例１から得られた熱硬化性組成物の粘度を測定し、これらのそれぞれを１０ｍｌのバイアル(ｖｉａｌ)に入れ、４０℃のインキュベータに保管し、３日ごとに粘度を測定した。１２日後、計５回の粘度測定の結果、粘度の増加量が１０％を越える区間の番号をそれぞれ０、３、６、９、１２の数字で表示した。但し、３以下は、不良と表示した。
５．耐熱性の評価
前記実施例１〜４及び比較例１から製造された透明な保護膜の厚さを測定し、オーブンに入れ、３００℃の温度でそれぞれ３時間ずつ放置した後、保護膜の厚さを測定し、膜厚の減少程度を比べる。膜厚の減少が１０％以内であれば良好と、１０％を超えると不良と表示した。
６．ＵＶ安定性の評価
前記実施例１〜４及び比較例１から得られたカラーフィルター保護膜の上に、碁盤目状のクロスカット(ｃｒｏｓｓ−ｃｕｔ)を１００個入れ、セロハンテープを用いてピーリング(ｐｅｅｌｉｎｇ)試験(クロスカット試験)を行った後、碁盤目の剥離状態を目視で評価し、密着性の試験を行った。以後、カラーフィルターの保護膜に一定の強さのＵＶを持続的に照射しながら、３時間の単位でピーリング(ｐｅｌｌｉｎｇ)試験(クロスカット試験)を繰り返し、碁盤目の剥離状態を確認した(剥離分／全体として表記)。
【００７６】
【表１】
2007079527.tif 000014
【００７７】
【表２】
2007079527.tif 000015
【００７８】
前記表１からわかるように、本発明のカラーフィルター保護膜用の一液型熱硬化性組成物により製造されたカラーフィルター用保護膜は、平坦性、密着性、透過度、膜強度及び耐熱性に優れていることがわかった。一方、製造された組成物の保管安定性は、従来の熱硬化性カラーフィルター用保護膜組成物に比べ、長期間持続することがわかった。また、前記表２のように、ＵＶ安定性においても、従来の熱硬化性カラーフィルター用保護膜組成物に比べ、優れていることがわかった。